(57)【特許請求の範囲】
【請求項１】
ポリ芳香族ビニルブロックを２つ以上有する芳香族ビニル−イソプレンブロック共重合体（ａ）３３．５〜９５重量％、芳香族ビニル−イソプレンジブロック共重合体（ｂ）０〜４７．５重量％，および重量平均分子量が２０，０００〜１００，０００のポリイソプレン（ｃ）５〜３３重量％を含有し、（ａ）、（ｂ）および（ｃ）の合計量に対する芳香族ビニル単量体単位含有量が１４〜５０重量％であるエラストマー組成物。
【請求項２】
芳香族ビニル−イソプレンブロック共重合体（ａ）の重量平均分子量が１２０，０００〜１，２００，０００である請求の範囲１に記載のエラストマー組成物。
【請求項３】
芳香族ビニル−イソプレンブロック共重合体（ａ）の芳香族ビニル単量体単位含有量が１７〜５０重量％である請求の範囲１又は２に記載のエラストマー組成物。
【請求項４】
芳香族ビニル−イソプレンジブロック共重合体（ｂ）の重量平均分子量が６０，０００〜２５０，０００である請求の範囲１〜３のいずれか１項に記載のエラストマー組成物。
【請求項５】
芳香族ビニル−イソプレンジブロック共重合体（ｂ）の芳香族ビニル単量体単位含有量が１６〜５５重量％である請求の範囲１〜４のいずれか１項に記載のエラストマー組成物。
【請求項６】
ポリイソプレン（ｃ）のイソプレン単位中のビニル結合含有量が２０重量％以下である請求の範囲１〜５のいずれか１項に記載のエラストマー組成物。
【請求項７】
請求の範囲１〜６のいずれか１項に記載のエラストマー組成物と更に粘着付与樹脂を含有してなる粘着剤組成物。
【請求項８】
エラストマー組成物１００重量部当たり、粘着付与樹脂が１０〜５００重量部である請求の範囲７に記載の粘着剤組成物。
【請求項９】
粘着付与樹脂が石油樹脂である請求の範囲７又は８に記載の粘着剤組成物。
【請求項１０】
粘着ラベル用である請求の範囲７〜９のいずれか１項に記載の粘着剤組成物。
【発明の詳細な説明】
技術分野
本発明は、エラストマー組成物および粘着剤組成物に関し、さらに詳しくは、低温での初期接着力、常温での剥離接着強さおよび高温での保持力に優れ、粘着ラベルに用いた際に、粘着性能とダイ切断性能の両方に優れた粘着剤組成物およびこれを得るためのエラストマー組成物に関する。
背景技術
梱包用テープおよび表面保護用テープなどの粘着テープ、工業用や事務用などの粘着ラベル、粘着シールおよび粘着シートなどは、クラフト紙、ポリエステル布、ポリエチレンフィルムなどの支持体上に、エラストマーと粘着付与樹脂とを主成分とする粘着剤組成物を塗布して製造される。
近年、環境規制問題、省エネルギー、省資源などの観点から、溶剤を使用せず、ホットメルト加工できる粘着剤組成物が推奨されており、このような粘着剤組成物に使用するエラストマーとしてスチレン−イソプレン−スチレンブロック共重合体が広く用いられている。
粘着剤組成物には、初期接着力、剥離接着強さおよび保持力などの粘着性能が要求され、特に、低温での初期接着力、常温での剥離接着強さおよび高温での保持力に優れた粘着剤組成物が求められている。これらの粘着性能を向上させる目的で、様々な検討が行われてきた。
例えば、特開昭６３−１７８１８７号公報および特開昭６３−１７８１８８号公報には、スチレン−イソプレン−スチレンブロック共重合体およびスチレン−イソプレンジブロック共重合体を含有する粘着剤組成物が開示されている。しかし、このような粘着剤組成物は、常温での剥離接着強さに比較的優れるものの、低温での初期接着力、高温での保持力のいずれかが不十分なものであった。
一方、粘着ラベルを製造する際に、通常、剥離シート上に粘着させた粘着シートを、目的とする粘着ラベルの形状に合わせて、ダイにより切断する工程を経る。この工程において、ダイ切断性能が劣る粘着剤組成物を使用すると、粘着シートの切断が不十分となって、粘着ラベルどうしがくっついてしまい商品価値を著しく低下させたり、ダイに粘着剤組成物が付着して、その後の切断に悪影響を与えたりする問題がある。そこで、このダイ切断性能を改善する検討が行われてきた。
例えば、米国特許５，２９０，８４２号公報には、スチレン−イソプレン−スチレンブロック共重合体およびスチレン−ブタジエン−スチレンブロック共重合体を含有する粘着剤組成物が提案されている。また、特表２００１−５０４５１９号公報には、スチレン−イソプレン−スチレンブロック共重合体、スチレン−イソプレンジブロック共重合体および粘着付与樹脂からなる粘着剤組成物であり、該組成物が単独のガラス転移温度を有することが開示されている。しかしながら、上記のこれらの粘着剤組成物は、ダイ切断性能の改善度合いが不十分であるか、粘着性能が低下するという問題があり、粘着性能とダイ切断性能の両方に優れたものではなかった。
発明の開示
本発明の目的は、上記の事情に鑑み、低温での初期接着力、常温での剥離接着強さおよび高温での保持力に優れ、粘着ラベルに用いた際に、粘着性能とダイ切断性能の両方に優れた粘着剤組成物およびこれを得るためのエラストマー組成物を提供することにある。
本発明者らは、鋭意検討した結果、特定の芳香族ビニル−イソプレンブロック共重合体と特定の重量平均分子量のポリイソプレンとからなるエラストマー組成物を用い、該組成物中の芳香族ビニル単量体単位含有量を特定範囲とすることにより、上記目的を達成するエラストマー組成物および粘着剤組成物を得られることを見出し、この知見に基づいて、本発明を完成するに至った。
かくして、本発明によれば、ポリ芳香族ビニルブロックを２つ以上有する芳香族ビニル−イソプレンブロック共重合体（ａ）３３．５〜９５重量％、芳香族ビニル−イソプレンジブロック共重合体（ｂ）０〜４７．５重量％，および重量平均分子量が２０，０００〜１００，０００のポリイソプレン（ｃ）５〜３３重量％を含有し、（ａ）、（ｂ）および（ｃ）の合計量に対する芳香族ビニル単量体単位含有量が１４〜５０重量％であるエラストマー組成物が提供される。
さらに本発明によれば、前記のエラストマー組成物と更に粘着付与樹脂等を含有してなる粘着剤組成物も提供される。
発明を実施するための最良の形態
本発明で用いる芳香族ビニル−イソプレンブロック共重合体（ａ）（以下、「（ａ）成分」ともいう。）は、ポリ芳香族ビニルブロックを２つ以上有するものである。なかでも、ポリ芳香族ビニルブロックを２つ有する、いわゆる、ポリ芳香族ビニル−ポリイソプレン−ポリ芳香族ビニルトリブロック共重合体が好ましい。
（ａ）成分中のポリ芳香族ビニルブロックは、（ａ）成分の重合体鎖において、芳香族ビニル単量体単位を主たる構成単位として含有する部分をいう。ポリ芳香族ビニルブロックにおいて、芳香族ビニル単量体単位含有量が８０重量％以上であることが好ましく、１００％であることがより好ましい。ポリ芳香族ビニルブロックにおける芳香族ビニル単量体単位含有量が少なすぎると、粘着剤組成物の高温での保持力が劣る場合がある。
（ａ）成分中のポリ芳香族ビニルブロックを得るための芳香族ビニル単量体としては、スチレン、α−メチルスチレン、ｏ−メチルスチレン、ｍ−メチルスチレン、ｐ−メチルスチレン、２，４−ジメチルスチレン、エチルスチレン、ｐ−ｔｅｒｔ−ブチルスチレンなどが挙げられる。これらのなかでも、スチレンが好ましい。
（ａ）成分中のポリ芳香族ビニルブロックは、本発明の効果を実質的に阻害しない範囲であれば、芳香族ビニル単量体と、芳香族ビニル単量体と共重合可能な他の単量体とを共重合したものであってもよい。芳香族ビニル単量体と共重合可能な他の単量体としては、１，３−ブタジエン、イソプレン、２，３−ジメチル−１，３−ブタジエン，１，３−ペンタジエンなどの共役ジエン単量体が好ましい例として挙げられる。
（ａ）成分中のポリ芳香族ビニルブロックの重量平均分子量は、好ましくは５，０００〜１００，０００、より好ましくは１０，０００〜８０，０００、特に好ましくは１２，０００〜７０，０００の範囲である。この重量平均分子量が小さすぎると粘着剤組成物の高温での保持力が劣る場合があり、逆に大きすぎるとエラストマー組成物および粘着剤組成物の溶融粘度が高くなり、取り扱いし難くなる傾向がある。
（ａ）成分中のポリ芳香族ビニルブロックの重量平均分子量（Ｍｗ）と数平均分子量（Ｍｎ）との比（Ｍｗ／Ｍｎ）は、２以下であることが好ましく、１．５以下であることがより好ましい。この比が小さいと、高温での保持力により優れる粘着剤組成物が得られる。
（ａ）成分中のポリイソプレンブロックは、（ａ）成分の重合体鎖において、イソプレン単位を主たる構成単位として含有する部分をいう。ポリイソプレンブロックにおいては、イソプレン単位含有量が８０重量％以上であることが好ましく、１００％であることがより好ましい。このイソプレン単位含有量が少なすぎると、粘着剤組成物の低温での初期接着力が劣る場合がある。
（ａ）成分中のポリイソプレンブロックは、本発明の効果を実質的に阻害しない範囲であれば、イソプレンと、イソプレンと共重合可能な他の単量体とを共重合したものであってもよい。イソプレンと共重合可能な他の単量体としては、前記の芳香族ビニル単量体；１，３−ブタジエン、２，３−ジメチル−１，３−ブタジエン，１，３−ペンタジエンなどのイソプレン以外の共役ジエン単量体；が好ましく挙げられる。
（ａ）成分全体における芳香族ビニル単量体単位含有量は、通常、１５〜７５重量％、好ましくは１７〜５０重量％、より好ましくは２０〜４０重量％である。
（ａ）成分中のイソプレン単位の中でビニル結合を有するものの割合は、特に限定されず、通常、５０重量％以下、好ましくは２０重量％以下、より好ましくは５〜１０重量％である。この範囲にあるとと、低温時の初期接着力により優れた粘着剤組成物が得られる。
（ａ）成分の重量平均分子量は、好ましくは１２０，０００〜１，２００，０００、より好ましくは１４０，０００〜１，０００，０００、特に好ましくは１４０，０００〜８００，０００である。重量平均分子量が小さすぎると、粘着剤組成物が高温での保持力に劣る場合があり、大きすぎるとその溶融粘度が高くなり取り扱いし難くなる傾向がある。
（ａ）成分中の重量平均分子量（Ｍｗ）と数平均分子量（Ｍｎ）との比（Ｍｗ／Ｍｎ）は、２以下であることが好ましく、１．５以下であることがより好ましい。この比が小さいと、高温での保持力がより優れた粘着剤組成物が得られる。
エラストマー組成物中の（ａ）成分の割合は、３３．５〜９５重量％、好ましくは４０〜８５重量％、より好ましくは４５〜８０重量％である。この割合が少なすぎると粘着剤組成物の高温での保持力がおとり、逆に多すぎると粘着剤組成物の初期接着力やダイ切断性能が劣る。
芳香族ビニル−イソプレンジブロック共重合体（ｂ）（以下、「（ｂ）成分」ともいう。）は、ただひとつのポリ芳香族ビニルブロックとただひとつのポリイソプレンブロックとからなるブロック共重合体である。
（ｂ）成分中のポリ芳香族ビニルブロックは、（ｂ）成分の重合体鎖において、芳香族ビニル単量体単位を主たる構成単位として含有する部分をいう。ポリ芳香族ビニルブロックにおいて、芳香族ビニル単量体単位含有量が８０重量％以上であることが好ましく、１００％であることがより好ましい。ポリ芳香族ビニルブロックにおける芳香族ビニル単量体単位含有量が少なすぎると、粘着剤組成物の高温での保持力が劣る場合がある。
（ｂ）成分中のポリ芳香族ビニルブロックを得るための芳香族ビニル単量体としては、（ａ）成分中のポリ芳香族ビニルブロックを得るための芳香族ビニル単量体して前述したものと同様のものが挙げられる。なかでも、スチレンが好ましい。
（ｂ）成分中のポリ芳香族ビニルブロックは、本発明の効果を実質的に阻害しない範囲であれば、芳香族ビニル単量体と、芳香族ビニル単量体と共重合可能な他の単量体とを共重合したものであってもよい。芳香族ビニル単量体と共重合可能な他の単量体としては、１，３−ブタジエン、イソプレン、２，３−ジメチル−１，３−ブタジエン，１，３−ペンタジエンなどの共役ジエン単量体が好ましく挙げられる。
（ｂ）成分中のポリ芳香族ビニルブロックの重量平均分子量は、好ましくは５，０００〜１００，０００、より好ましくは１０，０００〜８０，０００、特に好ましくは１０，０００〜７０，０００の範囲である。この重量平均分子量が小さすぎると粘着剤組成物の高温での保持力が劣る場合があり、逆に大きすぎるとエラストマー組成物および粘着剤組成物の溶融粘度が高くなり、取り扱いし難くなる傾向がある。
（ｂ）成分中のポリ芳香族ビニルブロックの重量平均分子量（Ｍｗ）と数平均分子量（Ｍｎ）との比（Ｍｗ／Ｍｎ）は、２以下であることが好ましく、１．５以下であることがより好ましい。この比が小さいと、高温での保持力により優れる粘着剤組成物が得られる。
（ｂ）成分中のポリイソプレンブロックは、（ｂ）成分の重合体鎖において、イソプレン単位を主たる構成単位として含有する部分をいう。ポリイソプレンブロックはにおいて、イソプレン単位含有量が８０重量％以上であることが好ましく、１００％でありことがより好ましい。このイソプレン単位含有量が少なすぎると、粘着剤組成物の低温での初期接着力が劣る場合がある。
（ｂ）成分中のポリイソプレンブロックは、本発明の効果を実質的に阻害しない範囲であれば、イソプレンと、イソプレンと共重合可能な他の単量体とを共重合したものであってもよい。イソプレンと共重合可能な他の単量体としては、前記の芳香族ビニル単量体；１，３−ブタジエン、２，３−ジメチル−１，３−ブタジエン，１，３−ペンタジエンなどのイソプレン以外の共役ジエン単量体；が好ましく挙げられる。
（ｂ）成分全体に於ける芳香族ビニル単量体単位含有量は、通常、１５〜７５重量％、好ましくは１６〜５５重量％、より好ましくは１７〜５０重量％である。
（ｂ）成分中のイソプレン単位の中で、ビニル結合を有するものの割合は、特に限定されず、通常、５０重量％以下、好ましくは２０重量％以下、より好ましくは５〜１０重量％である。この範囲にあると、低温時の初期接着力により優れた粘着剤組成物が得られる。
（ｂ）成分の重量平均分子量は、好ましくは６０，０００〜２５０，０００、より好ましくは７０，０００〜２３０，０００、特に好ましくは８０，０００〜２２０，０００である。この重量平均分子量が小さすぎると、粘着剤組成物が高温での保持力に劣る傾向があり、逆に大きすぎると粘着剤組成物の溶融粘度が高くなり取り扱いし難い傾向がある。
（ｂ）成分の重量平均分子量（Ｍｗ）と数平均分子量（Ｍｎ）との比（Ｍｗ／Ｍｎ）は、２以下であることが好ましく、１．５以下であることがより好ましい。この比が小さいと、高温での保持力が優れた粘着剤組成物が得られる。
エラストマー組成物中の（ｂ）成分の割合は、０〜４７．５重量％、好ましくは１〜４０重量％、より好ましくは２〜３０重量％である。（ｂ）成分がこのような範囲にあると、粘着剤組成物の高温での保持力とダイ切断性能の両方が優れる。
（ａ）成分の製造方法は特に限定されず、従来公知の製造方法が採用でき、例えば、アニオンリビング重合法により、ポリ芳香族ビニルブロックおよびポリイソプレンブロックを、それぞれ逐次的に重合する方法や、リビング性の活性末端を有するブロック共重合体をそれぞれ製造した後、それらとカップリング剤とを反応させてカップリングにより製造する方法が採用できる。
（ｂ）成分の製造方法は特に限定されず、従来公知の製造方法が採用でき、例えば、アニオンリビング重合法により、ポリ芳香族ビニルブロックおよびポリイソプレンブロックを、逐次的に重合する方法が採用できる。
なお、（ａ）成分と（ｂ）成分は、上記のようにそれぞれ別々に製造してもよいが、以下のように、それぞれの重合工程を１つにまとめて、アニオンリビング重合法により、（ａ）成分と（ｂ）成分の混合物として製造することもできる。
第一ステップでは、重合溶媒中で、アニオン重合開始剤を用いて芳香族ビニル単量体を重合して、リビング性の活性末端を有するポリ芳香族ビニルブロックを生成させる。第二のステップでは、ポリ芳香族ビニルブロックのリビング性の活性末端からイソプレンを重合して、リビング性の活性末端を有する芳香族ビニル−イソプレンジブロック共重合体を得る。第三のステップでは、リビング性の活性末端を有する芳香族ビニル−イソプレンジブロック共重合体の一部とカップリング剤とを反応し、カップリングした芳香族ビニル−イソプレン−芳香族ビニルブロック共重合体（（ａ）成分に相当する。）を得る。第四のステップでは、リビング性の活性末端を有する芳香族ビニル−イソプレンジブロック共重合体の残部のリビング性の活性末端を重合停止剤で失活させて芳香族ビニル−イソプレンジブロック共重合体（（ｂ）成分に相当する。）を得る。以下、これらの第一のステップから第四のステップを、順をおって具体的に説明する。
第一ステップでは、重合溶媒中で、アニオン重合開始剤を用いて芳香族ビニル単量体を重合して、リビング性の活性末端を有するポリ芳香族ビニルブロックを生成させる。
重合溶媒としては、重合開始剤に不活性なものであれば特に限定されず、例えば、鎖状炭化水素溶剤、環式炭化水素溶剤またはこれらの混合溶剤が使用できる。鎖状炭化水素溶剤としては、ｎ−ブタン、イソブタン、ｎ−ヘキサン、１−ブテン、イソブチレン、トランス−２−ブテン、シス−２−ブテン、１−ペンテン、トランス−２−ペンテン、シス−２−ペンテン、ｎ−ペンタン、トランス−２−ペンタン、ネオペンタンおよびこれらの混合物などが例示される。環式炭化水素溶剤としては、ベンゼン、トルエン、キシレン、シクロヘキサンなどが例示される。重合温度の制御および重合体の分子量の制御が行ない易いことから、鎖状炭化水素溶剤と環式炭化水素溶剤とを混合して用いることが好ましく、その場合の好ましい混合比率は、重量比で５：９５〜５０：５０、より好ましくは重量比１０：９０〜４０：６０である。重合溶媒の使用量は、第一のステップから第四のステップの合計で、使用する全単量体１００重量部あたり、通常、１００〜１０００重量部、好ましくは１５０〜４００重量部である。
アニオン重合開始剤は、特に限定されず、芳香族ビニル単量体およびイソプレンの重合に用いられるものであれば公知のものが使用でき、その具合例としては、メチルリチウム、ｎ−プロピルリチウム、ｎ−ブチルリチウム、ｓｅｃ−ブチルリチウムなどの有機モノリチウム開始剤が挙げられる。これらの中でもｎ−ブチルリチウムが好ましい。重合開始剤の使用量は、常法に基づき、所望の重量平均分子量を有する重合体が得られるよう、適宜決定すればよい。
また、重合速度を調整し、分子量分布の狭い重合体を製造し易いことから、極性化合物の存在下に重合を行うことが好ましい。極性化合物は、２５℃で測定した比誘電率が好ましくは２．５〜５．０の化合物であり、芳香族エーテル、脂肪族エーテルまたは第３級アミンが好ましい。このような好ましい極性化合物の具体例としては、ジフェニルエーテル、アニソールなどの芳香族エーテル；ジエチルエーテル、ジブチルエーテルなどの脂肪族エーテル；トリメチルアミン、トリエチルアミン、トリプロピルアミンなどの第３級モノアミン類；テトラメチルエチレンジアミン、テトラエチルエチレンジアミンなどの第３級ポリアミン類が挙げられる。なかでも、テトラメチルエチレンジアミンが好ましい。
極性化合物の使用量は、アニオン重合開始剤１モルに対して、好ましくは０．０５〜０．５モル、より好ましくは０．０１〜０．１モルの範囲である。
第二にポリ芳香族ビニルブロックのリビング性の活性末端からイソプレンを重合して、リビング性の活性末端を有する芳香族ビニル−イソプレンジブロック共重合体を得る。ここで、イソプレンは急激な反応熱の発生を抑制するために、連続的に添加しながら反応させることが好ましい。
第三にリビング性の活性末端を有する芳香族ビニル−イソプレンジブロック共重合体の一部とカップリング剤とを反応し、カップリングした芳香族ビニル−イソプレン−芳香族ビニルブロック共重合体（（ａ）成分に相当する。）を形成する。
カップリング剤は、重合体分子のリビング性の活性末端と反応して、該重合体分子と結合する部位を２以上有する化合物である。
反応部位が２つある２官能性カップリング剤として、ジクロロシラン、モノメチルジクロロシラン、ジメチルジクロロシランなどの２官能性ハロゲン化シラン；ジフェニルジメトキシシラン、ジフェニルジエトキシシランなどの２官能性アルコキシシラン；ジクロロエタン、ジブロモエタン、メチレンクロライド、ジブロモメタンなどの２官能性ハロゲン化アルカン；ジクロロスズ、モノメチルジクロロスズ、ジメチルジクロロスズ、モノエチルジクロロスズ、ジエチルジクロロスズ、モノブチルジクロロスズ、ジブチルジクロロスズなどの２官能性ハロゲン化スズ；安息香酸、ＣＯ、２−クロロプロペンなどが挙げられる。
反応部位が３つ以上ある３官能性以上のカップリング剤としては、トリクロロエタン、トリクロロプロパンなどの３官能性ハロゲン化アルカン；テトラクロロシラン、テトラブロモシランなどの４官能性ハロゲン化シラン；テトラメトキシシラン、テトラエトキシシラン、フェニルトリメトキシシランなどの４官能性アルコキシシラン；テトラクロロスズ、テトラブロモスズなどの４官能性スズ化合物；などが挙げられる。
これらの中では、２官能性カップリング剤が好ましく、ジメチルジクロロシランがより好ましい。カップリング剤の使用量は、カップリングして得られる芳香族ビニル−イソプレン−芳香族ビニルブロック共重合体（（ａ）成分に相当する。）の量が所望の範囲になるよう、適宜決定すればよい。
第四ステップでは、リビング性の活性末端を有する芳香族ビニル−イソプレンジブロック共重合体のリビング性の活性末端の残部を重合停止剤で失活させて芳香族ビニル−イソプレンジブロック共重合体（（ｂ）成分に相当する。）を生成させる。
重合停止剤としては、アニオンリビング重合において通常使用されるものが使用でき、例えば、水、メチルアルコールやエチルアルコールなどのアルコール類、塩酸や酢酸などの無機酸及び有機酸などが挙げられる。
以上の方法により、（ａ）成分と（ｂ）成分とを含む溶液が得られる。この溶液に、必要に応じて老化防止剤を添加してもよい。その後、スチームストリッピングのような公知の重合体分離法によりその溶液から重合体を分離し、得られた重合体を乾燥して（ａ）成分と（ｂ）成分の混合物が得られる。
上記の（ａ）成分と（ｂ）成分の混合物を製造する際に、（ａ）成分および（ｂ）成分の合計量に対する（ａ）成分の割合は、５０重量％以上、好ましくは６０重量％以上、特に好ましくは７０重量％以上であることが好ましい。この割合をこの範囲にあるようにすれば、本発明のエラストマー組成物を製造する際に、別途製造した（ａ）成分を追加することなしに好ましい組成のエラストマー組成物とすることができるからである。この割合は、カップリング剤の使用量によって調整できる。
本発明で用いるポリイソプレン（ｃ）（以下、「（ｃ）成分」ともいう。）の重量平均分子量は２０，０００〜１００，０００、好ましくは２５，０００〜９５，０００、より好ましくは３０，０００〜９０，０００の範囲である。この重量平均分子量が小さすぎると、得られる粘着剤組成物の高温での保持力やダイ切断性能が劣り、大きすぎると、その粘着剤組成物のダイ切断性能が劣る他、エラストマー組成物および粘着剤組成物の溶融粘度が高くなり、取り扱いし難くなる。
（ｃ）成分の重量平均分子量（Ｍｗ）と数平均分子量（Ｍｎ）との比（Ｍｗ／Ｍｎ）は、２以下であることが好ましく、１．５以下であることがより好ましい。この比が小さいと、高温での保持力により優れる粘着剤組成物が得られる。
（ｃ）成分中は、その重合体鎖において、イソプレン単位を主たる構成単位として含有する。（ｃ）成分において、イソプレン単位含有量が８０重量％以上であることが好ましく、１００％であることがより好ましい。このイソプレン単位含有量が少なすぎると、粘着剤組成物の低温での初期接着力が劣る場合がある。
（ｃ）成分は、イソプレンの単独重合体であることが好ましいが、本発明の効果を実質的に阻害しない範囲で、イソプレンおよびイソプレンと共重合可能な単量体の共重合体であってもよい。イソプレンと共重合可能な単量体としては、前記の芳香族ビニル単量体、並びにブタジエンおよび１，３−ペンタジエンなどのイソプレン以外の共役ジエン単量体が好ましく挙げられる。
（ｃ）成分におけるイソプレン単位の中でビニル結合を有するものの割合は、特に限定されず、通常、５０重量％以下、好ましくは２０重量％以下、より好ましくは５〜１０重量％である。この割合がこの範囲にあるとと、低温時の初期接着力により優れた粘着剤組成物が得られる。
（ｃ）成分の製造方法は特に限定されず、従来公知の製造方法が採用でき、例えば、重合溶媒中で、前記のアニオン重合開始剤を用いてイソプレンを重合する方法が採用できる。
エラストマー組成物中の（ｃ）成分の割合は、５〜３３重量％、好ましくは１０〜３１．５重量％、より好ましくは１５〜３０重量％である。（ｃ）成分が少なすぎるとダイ切断性能に劣る他、粘着剤組成物の溶融粘度が高くなり取り扱いし難くなり、逆に多すぎると粘着剤組成物の高温での保持力に劣る。
本発明のエラストマー組成物においては、（ａ）成分、（ｂ）成分および（ｃ）成分の合計量に対する芳香族ビニル単量体単位含有量が１４〜５０重量％の範囲にあることが必須である。この含有量は１５〜３５重量％にあることが好ましく、１７〜２５重量％の範囲にあることがより好ましい。この含有量が少なすぎると得られる粘着剤組成物の高温での保持力に劣り、逆に多すぎるとその粘着剤組成物が低温での初期接着力に劣る。
本発明のエラストマー組成物の製造方法は特に限定されず、例えば、それぞれ別個に製造または入手した（ａ）成分、（ｂ）成分および（ｃ）成分を所定の割合で混練して製造する方法、（ａ）成分、（ｂ）成分、（ｃ）成分をそれぞれ所定の割合で溶液の状態で混合し、公知の方法で重合体を分離し、乾燥して製造する方法、（ａ）成分と（ｂ）成分を混合した後、その混合物に別個に製造または入手した（ｃ）成分を混練して製造する方法などを採用できる。
本発明のエラストマー組成物は、必要に応じて、従来公知の、老化防止剤、紫外線吸収剤、ブロッキング防止剤、充填剤、顔料などを所望量含んでいてもよい。
本発明の粘着剤組成物は、上記のエラストマー組成物と粘着付与樹脂とを含有してなる。
粘着付与樹脂は、特に制限されず、粘着剤組成物に使用されている従来公知の天然樹脂系粘着付与樹脂、合成樹脂系粘着付与樹脂などが使用できる。
天然樹脂系粘着付与樹脂としては、ロジン系樹脂、テルペン系樹脂などが挙げられる。ロジン系樹脂としては、ガムロジン、トールロジン、ウッドロジンなどのロジン類；水素添加ロジン、不均化ロジン、重合ロジンなどの変性ロジン類；変性ロジンのグリセリンエステル、ペンタエリスリトールエステルなどのロジンエステル類などが例示される。テルペン系樹脂としては、α−ピネン系、β−ピネン系、ジペンテン（リモネン）系などのテルペン樹脂のほか、芳香族変性テルペン樹脂、水素添加テルペン樹脂、テルペンフェノール樹脂などが例示される。
合成樹脂系粘着付与樹脂は、重合系粘着付与樹脂と縮合系粘着付与樹脂とに大別される。重合系粘着付与樹脂としては、脂肪族系（Ｃ５系）石油樹脂、芳香族系（Ｃ９系）石油樹脂、共重合系（Ｃ５−Ｃ９系）石油樹脂、水素添加石油樹脂、脂環族系石油樹脂などの石油樹脂類；クマロン・インデン樹脂；スチレン系、置換スチレン系などのピュア・モノマー系石油樹脂が挙げられる。縮合系粘着付与剤としては、アルキルフェノール樹脂、ロジン変性フェノール樹脂などのフェノール系樹脂およびキシレン樹脂などが挙げられる。
これらの中でも、石油樹脂が好ましく、脂肪族系石油樹脂および芳香族系単量体の共重合量が３０重量％以下である共重合系石油樹脂がより好ましく、芳香族系単量体の共重合量が２５重量％以下である共重合系石油樹脂が特に好ましい。
粘着付与樹脂の配合量は、本発明のエラストマー組成物１００重量部当たり１０〜５００重量部、好ましくは５０〜３５０重量部、より好ましくは７０〜２５０重量部である。
本発明の粘着剤組成物は、本発明の効果が実質的に阻害されない範囲で、前記のエラストマー組成物以外の他のエラストマーを、所望量含んでいてもよい。
前記のエラストマー組成物以外の他のエラストマーとしては、例えば、スチレン−ブタジエン−スチレンブロック共重合体、スチレン−エチレン−ブチレン−スチレンブロック共重合体、スチレン−エチレン−プロピレン−スチレンブロック共重合体、ポリブタジエンゴム、ポリイソプロレンゴムおよび天然ゴムなどが例示される。
本発明の粘着剤組成物は、必要に応じて、軟化剤、酸化防止剤、紫外線吸収剤および充填剤などを含んでいてもよい。
軟化剤としては、例えば、芳香族系プロセスオイル、パラフィン系プロセスオイル及びナフテン系プロセスオイルなどの伸展油；ポリブテン及びポリイソブチレンなどの液状重合体；などが使用でき、これらの中でもパラフィン系プロセスオイル及びナフテン系プロセスオイルなどの伸展油が好ましい。軟化剤の使用量は、本発明のエラストマー組成物１００重量部当たり好ましくは５〜５００重量部、より好ましくは１０〜３００重量部、特に好ましくは１０〜１５０重量部である。軟化剤が少なすぎると、粘着剤組成物の溶融粘度が高くなり取り扱いし難くなる傾向があり、逆に多すぎると、軟化剤がブリードし易くなる傾向にある。
酸化防止剤としては、例えば、２，６−ジ−ｔｅｒｔ−ブチル−ｐ−クレゾール及びペンタエリスリチル・テトラキス〔３−（３，５−ジ−ｔｅｒｔ−ブチル−４−ヒドロキシフェニル）プロピオネート〕などのヒンダードフェノール系化合物；ジラウリルチオジプロピオネート及びジステアリルチオジプロピオネートなどのチオジカルボキシレートエステル類；トリス（ノニルフェニル）ホスファイト及び４，４’−ブチリデン−ビス（３−メチル−６−ｔｅｒｔ−ブチルフェニル）ジトリデシルホスファイトなどの亜燐酸塩類などが挙げられる。これらの使用量は、それぞれの酸化防止剤の特性、得ようとする粘着剤組成物に求められる特性に応じて適宜決めればよい。
本発明の粘着剤組成物は、２５℃におけるｔａｎδ値が１となる周波数が、３Ｈｚ以下であることが好ましく、２Ｈｚ以下であることがより好ましい。この周波数が低いと、その粘着剤組成物はダイ切断性能により優れており、粘着ラベル用に好適に使用できる。
上述の各成分を混合することにより、本発明の粘着剤組成物を製造できるが、その製造方法は特に限定されず、従来公知の方法が採用でき、例えば、各成分を、窒素雰囲気下、１６０〜１８０℃程度の高温で溶融混練して製造する方法が採用できる。
本発明の粘着剤組成物は、通常、支持体上に塗布して使用される。
支持体としては、特に限定されず、例えば、クラフト紙、和紙、上質紙及び合成紙などの紙類；綿布、スフ布及びポリエステル布などの布類；セロハンフィルム、ポリ塩化ビニルフィルム、ポリプロピレンフィルム及びポリエチレンフィルムなどの樹脂フィルム；アルミニウム箔及び銅箔などの金属箔；ポリエステル製不織布及びレーヨン製不織布などの不織布などが挙げられる。
これらの支持体は、予め、その表面をコロナ放電処理したり、プライマリーコーティング剤を塗布したりしたものであってもよい。
塗布方法は、特に限定されず、従来公知の方法が採用でき、例えば、粘着剤組成物を有機溶媒に溶解し、溶液として塗布する方法、粘着剤組成物を加熱溶融して直接塗布する方法、乳化剤を用いて、粘着剤組成物を水に分散させて、エマルジョンを調製し、このエマルジョンを塗布する方法などが採用できる。なかでも、加熱溶融して直接塗布する方法が好ましい。
粘着剤組成物を溶解させる有機溶媒としては、例えば、ｎ−ヘキサン及びシクロヘキサンなどの脂肪族炭化水素；ベンゼン、トルエン及びキシレンなどの芳香族炭化水素；これらのハロゲン化物などを挙げることができる。
以下に、実施例を挙げて本発明をさらに具体的に説明する。なお、実施例、比較例および参考例中の「部」および「％」は、特に断りのないかぎり、重量基準である。
重合体の重量平均分子量は、テトラヒドロフランをキャリアーとし、ポリスチレン換算値として高速液体ゲル・パーミエーション・クロマトグラフィーにより測定した。
また、（ａ）成分と（ｂ）成分の割合は、高速液体ゲル・パーミエーション・クロマトグラフィーにより得られた各共重合体のピーク面積から求めた。
共重合体の組成は、１Ｈ−ＮＭＲにより測定した。
低温での初期接着力として、５℃での剥ぎ性を以下のようにして評価した。２５ｍｍ×７０ｍｍに切断した粘着テープ、被着体であるダンボール板および５００ｇ金属ローラーを、試験開始３時間以上前から５℃の恒温室内にいれて一定温度にした。その５℃の恒温室内で、ダンボール板上に粘着テープを置き、金属ローラーをその上に載せて１往復して段ボール板と粘着テープを圧着した。その後、速やかに粘着テープを９０度の角度で素早く引き剥がした。剥離した粘着テープ片に付着した紙繊維の量を標準見本と比較してランク分けをした、ここで、ランク５は全面的に紙繊維が付着しており、ランク１は紙繊維の付着が無く、ランクは５段階とした。試験は各試料につき６回行ない、測定値の平均値で示した。
常温での剥離接着強さ（Ｎ／ｍ）を、２３℃で、被着体としてステンレス鋼を使用して、ＰＳＴＣ−１（粘着テープ委員会（米）による１８０°剥離接着試験）に準じて測定した。また、ローリングボールタック（ｍｍ）を、ＰＳＴＣ−６（粘着テープ委員会（米）による初期接着力試験法）に準じて２３℃で測定した。
高温での保持力を、幅１０ｍｍの粘着テープを試験片として使用し、被着体としてステンレス鋼を使用して、ＰＳＴＣ−７（粘着テープ委員会（米）による保持力試験法）に準じて測定した、ここで、接着部は１０ｍｍ×２５ｍｍ、負荷は３．９２×１０４Ｐａ、温度は５０℃であり、剥がれるまでの時間（分）を測定した。
剪断接着破壊温度を、被着体としてステンレス鋼を使用して測定した、ここで、接着部は１０ｍｍ×２５ｍｍ、負荷は３．９２×１０４Ｐａ、温度上昇速度は０．５℃／ｍｉｎであった。
ループタックを、ＦＩＮＡＴ−１９９１  ＦＴＭ−９（Ｑｕｉｃｋ−ｓｔｉｃｋ  ｔａｃｋ  ｍｅａｓｕｒｅｍｅｎｔ）に準じて測定した。
動的粘弾性を測定した、ここで試料は８ｍｍ平行板であり、初期ギャップは２ｍｍ、歪みは０．１％、周波数を１〜１０Ｈｚで１Ｈｚ刻みで走査し、温度を−１０℃〜５０℃で５℃刻みで走査した。基準温度Ｔ０は２５℃とした。得られたデータを用い温度／時間換算法に従って合成曲線を作成し、ｔａｎδがピークとなる周波数の低周波数側でｔａｎδ値が１となる周波数をダイ切断性能の指標とした。この周波数が低いものほど、より優れたダイ切断性能を示す。
（参考例１）
耐圧反応器を用い、ここにシクロヘキサン１１２部、Ｎ，Ｎ，Ｎ’，Ｎ’−テトラメチルエチレンジアミン（以下、「ＴＭＥＤＡ」と略す。）０．０００４９２部およびスチレン１０．２部を投入した。内容物を４０℃で攪拌しながら、そこに重合開始剤としてｎ−ブチルリチウム０．０１８１部を添加し、内容物の温度を５０℃に上げながら１時間攪拌して重合した。この時点でのスチレンの重合転化率は１００％であった。得られた反応液の一部をサンプリングして、ゲル・パーミエーション・クロマトグラフィーにより、ポリスチレンブロックの重量平均分子量を測定した。結果を表１に示す。
引き続いて、内容物の温度が５０℃から６０℃の間になるように温度制御しながら、前記の耐圧反応器にイソプレン３７．８部を一時間かけて添加し、添加終了後にさらに１時間攪拌して重合した。この時点でイソプレンの重合転化率は１００％であった。得られた反応液の一部をサンプリングして、ゲル・パーミエーション・クロマトグラフィーにより、スチレン−イソプレンジブロック共重合体（（ｂ）成分に相当する。）の重量平均分子量を測定した。結果を表１に示す。
次いで、カップリング剤としてジメチルジクロロシラン０．０１７３部を、前記の耐圧反応器に添加して、２時間攪拌しカップリング反応を行ない、スチレン−イソプレン−スチレントリブロック共重合体（（ａ）成分に相当する。）を生成させた。この後、前記の耐圧反応器に重合停止剤としてメタノール０．０４部を添加し、十分に混合して重合を停止させ、（ａ）成分と（ｂ）成分とからなる芳香族ビニル−イソプレンブロック共重合体組成物（表中では「（ａ）＋（ｂ）成分」と表示する。）Ｉを得た。得られた反応液の一部をサンプリングして、上記組成物Ｉ中のスチレン単位含有量を測定し、ゲル・パーミエーション・クロマトグラフィーにより、組成物全体の重量平均分子量、および（ａ）成分と（ｂ）成分の重量比を測定した。結果を表１に示す。
（参考例２〜１２）
ＴＭＥＤＡ、ｎ−ブチルリチウム、スチレン、イソプレン、ジメチルジクロロシランおよびメタノールの量を表１に示すように変更する以外は、参考例１と同様に反応を行ない、（ａ）成分と（ｂ）成分の芳香族ビニル−イソプレンブロック共重合体の組成物ＩＩ〜ＸＩＩを得た。結果を表１に示す。
0004175256.tif 000002
（参考例１３）
耐圧反応器を用い、ここにシクロヘキサン１１２部、ＴＭＥＤＡ０．００２７９部およびｎ−ブチルリチウム０．１０２部を投入した。内容物を４０℃で攪拌しつつ、６０℃に重合温度を上げながら、イソプレン４８部を１時間かけて添加し、イソプレン添加終了後さらに６０℃で１時間攪拌し重合した。この時点でイソプレンの重合転化率は１００％であった。この後、前記耐圧反応器に重合停止剤としてメタノール０．２部を加えて十分に混合して重合反応を停止させポリイソプレンｉを得た。ポリイソプレンｉの重量平均分子量は５７，０００であった。
（参考例１４）
ＴＭＥＤＡの量を０．００３６４部に、ｎ−ブチルリチウムの量を０．１２５部に変更する以外は参考例１３と同様に行い、ポリイソプレンｉｉを得た。ポリイソプレンｉｉの重量平均分子量は４２，０００であった。
（参考例１５）
ＴＭＥＤＡの量を０．００２２部に、ｎ−ブチルリチウムの量を０．０７５８部に変更する以外は参考例１３と同様に行ない、ポリイソプレンｉｉｉを得た。ポリイソプレンｉｉｉの重量平均分子量は７１，０００であった。
（参考例１６）
ＴＭＥＤＡの量を０．００１２９部に、ｎ−ブチルリチウムの量を０．０４４３部に変更する以外は参考例１３と同様に行ない、ポリイソプレンｉｖを得た。ポリイソプレンｉｖの重量平均分子量は１２１，０００であった。
（実施例１）
芳香族ビニル−イソプレンブロック共重合体組成物Ｉを重合体の濃度が３０％となるように調製したシクロヘキサン溶液８０重量部に、ポリイソプレンｉの濃度が３０％になるように調製したシクロヘキサン溶液２０重量部を加え、さらに酸化防止剤２，６−ジ−ｔｅｒｔ−ブチル−ｐ−クレゾール０．３部を加えて混合し、得られた溶液を少量ずつ８５〜９５℃に加熱された温水中に滴下して溶媒を揮発させた。得られた析出物を粉砕し、８５℃で熱風乾燥してエラストマー組成物を得た。得られた組成物の組成を表２に示す。
このエラストマー組成物１００重量部を攪拌翼型混練機に投入し、これに粘着付与樹脂として脂肪族系石油樹脂（商品名：クイントンＭ１００、日本ゼオン社製）１００重量部、軟化剤としてナフテン系プロセスオイル（商品名：シェルフレックス３７１、シェル化学製）２０重量部および酸化防止剤として商品名：イルガノックス１０１０（チバスペシャリティーケミカル社製）１部を添加した。その混合機の内部を窒素ガスで置換したのち、１６０〜１８０℃で混練して粘着剤組成物を調製した。得られた粘接着剤組成物を厚さ２５μｍのポリエステルフィルムに２５μｍの厚さでコーティングし、粘着シートを得た。得られた粘着シートの粘着性能を試験した。結果を表２に示す。
（実施例２、実施例３および比較例１〜４）
表２に示す配合処方でエラストマー組成物を調製した。次いで実施例１と同様に粘着剤組成物を調製し、粘着性能の試験を行った。結果を表２に示す。ここで、スチレン−イソプレン−スチレンブロック共重合体（表中では「（ａ）＋（ｂ）成分」と表示する）ＸＩＩＩは市販のものであり、スチレンブロック含有量は１５％、ポリスチレン換算重量平均分子量（Ｍｗ）は１９９，０００、カップリング率は８０．６％、クレイトンＴＲ１１０７（クレイトンポリマー社製）であった。なお、表２中の「ｎ．ｄ．」は測定していないことを示す。
0004175256.tif 000003
表２から、以下のようなことがわかる。
（ｃ）成分を含有しない比較例１の粘着剤組成物は、低温での初期粘着性、常温での剥離接着強さおよび高温での保持力のいずれもが劣る。
（ａ）成分の割合が少ないエラストマー組成物を用いた比較例２の粘着剤組成物、エラストマー組成物中の芳香族ビニル単位含有量が少ない比較例３の粘着剤組成物および（ｃ）成分含有量が多いエラストマー組成物を用いた比較例４の粘着剤組成物では、低温での初期粘着性および常温での剥離接着強さは優れるが、高温での保持力が劣る。
これらの比較例に対し、本発明の実施例１〜３の粘着剤組成物は、低温での初期粘着性、常温での剥離接着強さおよび高温での保持力のいずれも優れている。また、これらの粘着剤組成物は、溶融粘度などの面でも、実用上問題のないものであった。
（実施例４）
芳香族ビニル−イソプレンブロック共重合体組成物ＶＩＩの重合体の濃度が３０％になるように調製したシクロヘキサン溶液７０重量部に、ポリイソプレンｉｉの濃度が３０％になるように調製したシクロヘキサン溶液３０重量部を加え、さらに酸化防止剤２，６−ジ−ｔｅｒｔ−ブチル−ｐ−クレゾール０．３部を加えて混合し、得られた混合溶液を少量ずつ８５〜９５℃に加熱した温水中に滴下して溶剤を揮発させた。得られた析出物を粉砕し、その後は実施例１と同様にして、エラストマー組成物および粘着剤組成物を得た。エラストマー組成物の組成を表３に示す。また、厚さ２５μｍのポリエステルフィルムに粘接着剤組成物を２５μｍの厚さにコーティングして粘着シートを得た。得られた粘着シートの粘着性能および動的粘弾性を試験した。結果を表３に示す。
（実施例５〜８および比較例５〜７）
表３に示す配合処方で実施例４と同様にエラストマー組成物と粘着剤組成物を得た。エラストマー組成物の組成、粘着剤組成物の粘着性能の評価および動的粘弾性の評価を行ない、結果を表３に示す。
（実施例９）
粘着付与樹脂を商品名クイントンＤ１００（共重合系（Ｃ５−Ｃ９）石油樹脂、日本ゼオン社製）に変更した以外は、実施例４と同様に行った。結果を表３に示す。
（実施例１０）
粘着付与樹脂を商品名クイントンＤ１００（共重合系（Ｃ５−Ｃ９）石油樹脂、日本ゼオン社製）に変更した以外は、実施例７と同様に行った。結果を表３に示す。
0004175256.tif 000004
表３から以下のようなことがわかる。
（ｃ）成分を含有しないエラストマー組成物を用いた比較例５の粘着剤組成物は、ｔａｎδが１になる周波数が大きく、ダイ切断性能が劣るほか、ループタックも劣る。
芳香族ビニル単位含有量が少ないエラストマー組成物を用いた比較例６の粘着剤組成物は、保持力とループタックが劣る。
（ｃ）成分の分子量の大きい比較例７の粘着剤組成物は、ｔａｎδが１になる周波数が大きく、ダイ切断性能が劣る。
これらの比較例に比べ、実施例４〜１０の粘着剤組成物は、保持力およびループタックが優れ、ｔａｎδが１になる周波数値が低く、ダイ切断性能も優れている。
産業上の利用可能性
本発明によれば、低温での初期接着力、常温での剥離接着強さおよび高温での保持力に優れ、粘着ラベルに用いた際に、粘着性能とダイ切断性能の両方に優れた粘着剤組成物およびこれを得るためのエラストマー組成物が提供される。その粘着剤組成物は、幅広い温度範囲で優れた粘着性能を有するので、包装用、事務用、両面テープ用、マスキング用及び電気絶縁用など種々の粘着テープ、粘着シート、粘着ラベル、ゴミ取りローラーなどに使用でき、特にダイ切断性能に優れるので、粘着ラベルに好適に使用できる。